(57)【特許請求の範囲】
【請求項１】
導電性支持体及び該導電性支持体上に形成された感光層を有する電子写真感光体において、該電子写真感光体の表面層が下記一般式（１）で示される構成単位を有する重合体と下記一般式（２）で示される化合物とを含有することを特徴とする電子写真感光体。
【化１】
0004272747.tif 000015
（式（１）中、Ｘ１は−ＣＲ９Ｒ１０−（ただしＲ９及びＲ１０は各々独立に水素原子、トリフルオロメチル基、炭素数１〜６のアルキル基又は炭素数６〜１２のアリール基である。）、置換されてもよい炭素数５〜１１の１，１−シクロアルキレン基、炭素数２〜１０のα，ω−アルキレン基、単結合、−Ｏ−、−Ｓ−、−ＳＯ−又は−ＳＯ２−である。また、Ｒ１〜Ｒ８は各々独立に水素原子、ハロゲン原子又は置換されてもよいアルキル基、アリール基若しくはアルキレン基である。）
【化２】
0004272747.tif 000016
（式（２）中、Ｒ１１はＲ１２の１つを介して形成される置換基を有してもよい５員環の一部の結合を示す。該５員環はピロール基である。Ｒ１２〜Ｒ１４はハロゲン原子又は置換基を有してもよいアルキル基、アラルキル基、アリール基若しくはアルコキシ基を示す。ｋ、ｍ及びｎは各々独立に０〜５の整数を示す。Ｒ１５は置換基を有してもよいアルキル基、アリール基若しくはアラルキル基を示す。）
【請求項２】
前記一般式（１）で示される構成単位が下記構造式（５）で示される構成単位である請求項１に記載の電子写真感光体。
【化３】
0004272747.tif 000017
【請求項３】
請求項１又は２に記載の電子写真感光体と、該電子写真感光体を帯電させる帯電手段、該電子写真感光体上に形成された静電潜像をトナーで現像して該電子写真感光体上にトナー像を形成する現像手段及び該電子写真感光体上に形成されたトナー像を転写材に転写した後の該電子写真感光体上に残るトナーを除去するクリーニング手段からなる群より選ばれた少なくとも一つの手段とを一体に支持し、電子写真装置本体に着脱自在であることを特徴とするプロセスカートリッジ。
【請求項４】
請求項１又は２に記載の電子写真感光体、該電子写真感光体を帯電させる帯電手段、帯電した該電子写真感光体に対して露光を行って該電子写真感光体上に静電潜像を形成する露光手段、該電子写真感光体上に形成された静電潜像をトナーで現像して該電子写真感光体上にトナー像を形成する現像手段及び該電子写真感光体上に形成されたトナー像を転写材に転写する転写手段を有することを特徴とする電子写真装置。
【発明の詳細な説明】
【０００１】
【発明の属する技術分野】
本発明は、電子写真感光体、プロセスカートリッジ及び電子写真装置に関し、詳しくは特定の樹脂及び電荷輸送材料を含有する表面層を有する電子写真感光体、この電子写真感光体を有するプロセスカートリッジ及び電子写真装置に関する。
【０００２】
【従来の技術】
電子写真方法は、米国特許第２２９７６９１号公報に示されているように、画像露光の間に受けた照射量に応じて電気抵抗が変化し、かつ暗所では絶縁性の物質をコーティングした支持体よりなる光導電性材料を用いて行われる。この光導電性材料を用いた電子写真感光体に要求される基本的な特性としては、
（１）暗所で適当な電位に帯電できること、
（２）暗所において電荷の逸散が少ないこと、
（３）光照射によって速やかに電荷を逸散せしめること、
等が挙げられる。
【０００３】
従来、電子写真感光体としては、セレン、酸化亜鉛、硫化カドミウム等の無機光導電性化合物を主成分とする感光層を有する無機感光体が広く使用されてきた。しかし、これらは前記（１）〜（３）の条件は満足するものの、熱安定性、耐湿性、耐久性、生産性等において、必ずしも満足できるものではなかった。
【０００４】
無機感光体の欠点を克服する目的で、様々な有機光導電性化合物を主成分とする電子写真感光体の開発が近年盛んに行われている。例えば、米国特許３８３７８５１号明細書には、トリアリールピラゾリンを含有する電荷輸送層を有する感光体が、米国特許３８７１８８０号明細書にはペリレン顔料の誘導体からなる電荷発生層と３−プロピレンとホルムアルデヒドの縮合体からなる電荷輸送層とからなる感光体が、それぞれ開示されている。
【０００５】
更に、有機光導電性化合物は、その化合物の種類によって電子写真感光体の感光波長域を自由に選択することが可能であり、例えばアゾ顔料では、特開昭６１−２７２７５４号公報、特開昭５６−１６７７５９号公報に示された物質は、可視領域で高感度を示す。また、特開昭５７−１９５７６号公報、特開昭６１−２２８４５３号公報に示された化合物は、赤外領域まで感度を有していると開示されている。
【０００６】
これらの材料のうち、赤外領域に感度を示すものは、近年進歩の著しいレーザービームプリンター（以下ＬＢＰと略す。）やＬＥＤプリンターに使用され、その需要頻度は高くなってきている。これら有機光導電性化合物を用いた電子写真感光体は、電気的及び機械的の双方の特性を満足させるために、電荷輸送層と電荷発生層を積層させた機能分離型の感光体として利用される場合が多い。一方、当然のことながら、電子写真感光体には、適用される電子写真プロセスに応じた感度、電気的特性、更には光学的特性を備えていることが要求される。
【０００７】
特に、繰り返し使用される電子写真感光体においては、その電子写真感光体表面にはコロナ又は直接帯電、画像露光、トナー現像、転写工程、表面クリーニング等の電気的、機械的外力が直接加えられるため、それらに対する耐久性も要求される。
【０００８】
具体的には、帯電時のオゾン及び窒素酸化物による電気的劣化や、帯電時の放電、クリーニング部材の摺擦によって、表面が摩耗したり傷が発生したりする機械的劣化、電気的劣化に対する耐久性が求められている。電気的劣化は、光が照射した部分にキャリアーが滞留し、光が照射していない部分との間に電位差が生じる現象が特に問題であり、これはフォトメモリーとして生じる。
【０００９】
機械的劣化は、特に無機感光体と異なり物質的に柔らかいものが多い有機感光体には、機械的劣化に対する耐久性が劣り、耐久性向上は特に切望されているものである。上記のような感光体に要求される耐久特性を満足させるために、様々な試みがなされてきた。
【００１０】
表面層によく使用され、耐摩耗性、電気特性の良好な樹脂として、ビスフェノールＡを骨格とするポリカーボネート樹脂が注目されているが、前述したような問題点全てを解決できるわけではなく、次のような問題点を有している。
【００１１】
（１）溶解性に乏しく、ジクロロメタンや１，２−ジクロロエタン等のハロゲン化脂肪族炭化水素類の一部にしか良好な溶解性を示さないうえ、これらの溶剤は低沸点のため、これらの溶剤で調製した塗工液を用いて感光体を製造すると、塗工面が白化し易いため、塗工液の固形分管理等にも手間がかかる。
【００１２】
（２）ハロゲン化脂肪族炭化水素類以外の溶剤に対しては、テトラヒドラフラン、ジオキサン、シクロヘキサノンあるいはそれらの混合溶剤に一部可溶であるが、その溶液は数日でゲル化する等、経時性が悪く感光体製造には不向きである。
【００１３】
（３）更に、上記（１）及び（２）が改善されたとしても、ビスフェノールＡを骨格とするポリカーボネート樹脂には、ソルベントクラックが発生し易い。
【００１４】
（４）加えて、従来のポリカーボネート樹脂では、樹脂で形成された被膜に潤滑性が乏しいため、感光体に傷がつき易く、電子写真感光体の摩耗量を低くするようなクリーニング設定では画像欠陥になったり、クリーニングブレードの早期の劣化によるクリーニング不良、トナー融着等が生じてしまうことがあった。
【００１５】
前記（１）及び（２）に挙げた溶液安定性については、ポリマーの構造単位として、嵩高いシクロヘキシレン基を有するポリカーボネートＺ樹脂を使用するか、ビスフェノールＺ、ビスフェノールＣ等と共重合させることによって解決されてきた。
【００１６】
また、ソルベントクラックについても、特開平６−５１５４４号公報、特開平６−７５４１５号公報に開示されているように、シリコーン変性ポリカーボネート、エーテル変性ポリカーボネートを用いることにより解決することが可能である。ところが、これら変性ポリカーボネートは、従来のポリカーボネート樹脂に比べソルベントクラックを対策するためにポリマー内の内部応力に対して柔軟性を持たしている構造をとっているため、その結果、重合体本体の機械的強度が低下するという欠点があった。
【００１７】
更に近年、特開昭５７−１７８２６号公報、特開昭５８−４０５６６号公報に開示されているような、帯電部材に直接電圧をかけ電子写真感光体に電荷を印加する直接帯電方式が主流となりつつある。これは、導電ゴム等で構成されたローラー状の帯電部材を直接電子写真感光体に当接させて電荷を印加する方法であり、スコロトロン等に比べ、オゾン発生量が格段に少ない、スコロトロンは帯電器に流す電流の８０％前後はシールドに流れるために浪費されるのに対して、直接帯電はこの浪費分がなく、非常に経済的である等のメリットがある。
【００１８】
しかし、直接帯電は、パッシェン則による放電による帯電のため、帯電安定性が非常に悪いという欠点を持つ。この対策として、直流電圧に交流電圧を重畳させた、いわゆるＡＣ／ＤＣ帯電方式が提案されている（特開昭６３−１４９６６８号公報）。
【００１９】
この帯電方式により、帯電時の安定性は良化したが、ＡＣを重畳するために、電子写真感光体表面の放電量は大幅に増大してしまい、電子写真感光体の削れ量が増加してしまうという欠点を新たに生じ、機械的強度のみならず、電気的強度も要求されるようになってきた。
【００２０】
そのため、現在主流となっているポリカーボネート樹脂に替わるより耐摩耗性を向上した樹脂を採用することの提案も至る所でされている。ポリカーボネートの代替樹脂の一つとして芳香族ポリエステル樹脂がある（特開平９−６２０１７号公報等に開示）が、機械的強度が向上し製造が容易である半面、従来より感光体寿命が延びるため、より長期間、良好な電子写真特性を維持する必要がある。
【００２１】
【発明が解決しようとしている課題】
本発明の目的は、耐ソルベントクラック性をもちつつ機械的強度が強く、長期間に渡って電子写真特性を維持することができ、かつ製造が容易な電子写真感光体、この電子写真感光体を有するプロセスカートリッジ及び電子写真装置を提供することである。
【００２２】
【課題を解決するための手段】
導電性支持体及び該導電性支持体上に形成された感光層を有する電子写真感光体において、該電子写真感光体の表面層が下記一般式（１）で示される構成単位を有する重合体と下記一般式（２）で示される化合物とを含有することを特徴とする電子写真感光体、この電子写真感光体を有するプロセスカートリッジ及び電子写真装置が提供される。
【００２３】
【化４】
0004272747.tif 000002
【００２４】
式（１）中、Ｘ１は−ＣＲ９Ｒ１０−（ただしＲ９及びＲ１０は各々独立に水素原子、トリフルオロメチル基、炭素数１〜６のアルキル基又は炭素数６〜１２のアリール基である。）、置換されてもよい炭素数５〜１１の１，１−シクロアルキレン基、炭素数２〜１０のα，ω−アルキレン基、単結合、−Ｏ−、−Ｓ−、−ＳＯ−又は−ＳＯ２−である。また、Ｒ１〜Ｒ８は各々独立に水素原子、ハロゲン原子又は置換されてもよいアルキル基、アリール基若しくはアルキレン基である。
【００２５】
また式（１）中、アルキル基としてはメチル基、エチル基、プロピル基等が挙げられる。アリール基としてはフェニル基又はナフチル基等が挙げられる。シクロアルキレン基としてはシクロヘキシレン基、シクロヘプチレン基等が挙げられる。α，ω−アルキレン基としては１，２−エチレン基、１，３−プロピレン基又は１，４−ブチレン基等が挙げられる。アルキレン基としてはエチレン基又はプロピレン基等が挙げられる。ハロゲン原子としてはフッ素原子、塩素原子又は臭素原子等が挙げられる。
【００２６】
なお、単結合とはＸ１の両側のベンゼン環が直接結合していることを意味し、例えば後述の構成単位例７が挙げられる。
【００２７】
【化５】
0004272747.tif 000003
【００２８】
式（２）中、Ｒ１１はＲ１２の１つを介して形成される置換基を有してもよい５員環の一部の結合を示す。該５員環はピロール基である。Ｒ１２〜Ｒ１４はハロゲン原子又は置換基を有してもよいアルキル基、アラルキル基、アリール基若しくはアルコキシ基を示す。ｋ、ｍ及びｎは各々独立に０〜５の整数を示す。Ｒ１５は置換基を有してもよいアルキル基、アリール基若しくはアラルキル基を示す。
【００２９】
一般式（２）中、アルキル基としてはメチル基、エチル基、ｔ−ブチル基又はｎ−プロピル基等が挙げられる。アリール基としてはフェニル基又はナフチル基等が挙げられる。アラルキル基としてはベンジル基、フェネチル基、ナフチルメチレン基等が挙げられる。Ｒ１２の１つを介してＲ１１と形成される５員環はピロール基であるが、ベンゼン環を伴うカルバゾール基の構造である場合が好ましい。ハロゲン原子としては塩素、臭素、フッ素等が挙げられる。アルコキシ基としてはメトキシ基、エトキシ基、フェノキシ基等が挙げられる。
【００３０】
これらの基が有してもよい置換基としては、フッ素原子、塩素原子又は臭素原子等のハロゲン原子、メチル基、エチル基又はプロピル基等のアルキル基、フェニル基、ナフチル基又はアンスリル基等のアリール基、ベンジル基又はフェネチル基等のアラルキル基又はメトキシ基、エトキシ基又はプロポキシ基等のアルコキシ基等が挙げられる。
【００３１】
【発明の実施の形態】
以下に、本発明の実施の形態を詳細に説明する。
【００３２】
本発明による電子写真感光体は、表面層を形成する樹脂及び電荷輸送材料として、特定の樹脂及び電荷輸送材料の組み合わせを選択することにより、特に優れた耐ソルベントクラック性と機械的強度とを併せ持ち、かつその長い感光体の寿命に渡り良好な電子写真特性を維持できるものである。
【００３３】
本発明に用いられる一般式（１）で示される構成単位の具体例を下記に示すが、これらに限られるものではない。
【００３４】
【表１】
0004272747.tif 000004
【００３５】
【表２】
0004272747.tif 000005
【００３６】
好ましい例としては構成単位例１、２及び７が挙げられ、構成単位が同一のもので構成される重合体の場合には構成単位例１からなる重合体が特に好ましく、２種類以上の一般式（１）で示される別種の構成単位からなる共重合体の場合には、構成単位例１と構成単位例２からなる共重合体が特に好ましい。
【００３７】
本発明の電子写真感光体においては、一般式（１）で示される構成単位が同一のもので構成される重合体でも、２種類以上の一般式（１）で示される別種の構成単位からなる共重合体でもよい。
【００３８】
本発明において用いられる前記一般式（１）で示される構成単位を有する重合体は、下記一般式（７）で示されるビスフェノールを通常溶解性を上げるため、テレフタル酸塩化物／イソフタル酸塩化物の混合物とアルカリ存在下において、溶媒／水系混合中で攪拌することにより界面重合させ、容易に製造することができる。
【００３９】
テレフタル酸塩化物とイソフタル酸塩化物の比率は、通常、その重合体の溶解性を考慮して決定されるが定説はない。ただし、いずれかの塩化物が３０ｍｏｌ％以下になると合成した重合体の溶解性が極端に低下するので好ましくない。通常は、１／１の比率で合成するのが好ましい。
【００４０】
【化６】
0004272747.tif 000006
【００４１】
式（７）中、Ｘ２は−ＣＲ２９Ｒ３０−（ただしＲ２９及びＲ３０は各々独立に水素原子、トリフルオロメチル基、炭素数１〜６のアルキル基又は炭素数６〜１２のアリール基である。）、置換されてもよい炭素数５〜１１の１，１−シクロアルキレン基、炭素数２〜１０のα，ω−アルキレン基、単結合、−Ｏ−、−Ｓ−、−ＳＯ−又は−ＳＯ２−である。また、Ｒ２１〜Ｒ２８は各々独立に水素原子、ハロゲン原子又は置換されてもよいアルキル基、アリール基若しくはアルキレン基である。
【００４２】
一般式（２）で示される化合物のうち、好ましい例としては下記構造のものが挙げられる。
【００４３】
【表３】
0004272747.tif 000007
【００４４】
好ましい化合物例としては（２−８）の構造式のものが挙げられる。本発明の電子写真感光体においては、一般式（２）で示される化合物の１種類を用いてもよいし、２種類以上を混合して用いてもよい。
【００４５】
以下に本発明に用いる電子写真感光体の構成について説明する。
【００４６】
本発明における電子写真感光体は、支持体上に感光層を有す。感光層は、電荷輸送材料と電荷発生材料を同一の層に含有する単層型であっても、電荷輸送層と電荷発生層に分離した積層型でもよいが、電子写真特性的には積層型が好ましい。
【００４７】
使用する支持体は、導電性を有するものであればよく、アルミニウム、ステンレス等の金属、あるいは導電層を設けた金属、紙、プラスチック等が挙げられ、形状はシート状、円筒状等が挙げられる。
【００４８】
ＬＢＰ等の露光光がレーザー光の場合は、支持体と感光層の間に散乱による干渉縞防止又は基盤の傷を被覆することを目的とした導電層を設けてもよい。これは、カーボンブラック、金属粒子等の導電性粉体をバインダー樹脂に分散させて形成することができる。導電層の膜厚は、好ましくは５〜４０μｍ、より好ましくは１０〜３０μｍが適当である。
【００４９】
その上に更に、接着機能及びバリアー機能を有する中間層を設ける。中間層の材料としては、例えば、ポリアミド、ポリビニルアルコール、ポリエチレンオキシド、エチルセルロース、カゼイン、ポリウレタン、ポリエーテルウレタン等が挙げられる。これらは、適当な溶剤に溶解して塗布される。中間層の膜厚は、好ましくは０．０５〜５μｍ、より好ましくは０．３〜１μｍが適当である。
【００５０】
中間層の上には、電荷発生層が形成される。本発明に用いられる電荷発生材料としては、例えば、セレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン、非対称キノシアニン系の各顔料等が挙げられる。
【００５１】
機能分離型の場合、電荷発生層は、前記電荷発生材料を０．３〜４倍量のバインダー樹脂及び溶剤と共にホモジナイザー、超音波分散、ボールミル、振動ボールミル、サンドミル、アトライター、ロールミル及び液衝突型高速分散機等の方法で十分分散させた分散液を塗布、乾燥させて形成される。電荷発生層の膜厚は、好ましくは５μｍ以下、より好ましくは０．１〜２μｍが適当である。
【００５２】
電荷輸送層は、主として本発明からなる電荷輸送材料及びバインダー樹脂とを溶剤中に溶解させた塗料を塗工乾燥して形成する。用いられる電荷輸送材料としては、一般式（２）で示される化合物が挙げられる。これらは０．５〜２倍量のバインダー樹脂と組み合わされ塗工、乾燥し電荷輸送層を形成する。電荷輸送層の膜厚は、好ましくは５〜４０μｍ、より好ましくは１５〜３５μｍが適当である。
【００５３】
図１に本発明の電子写真感光体を有するプロセスカートリッジを用いた電子写真装置の概略構成を示す。
【００５４】
図１において、１はドラム状の本発明の電子写真感光体であり、軸２を中心に矢印方向に所定の周速度で回転駆動される。感光体１は、回転過程において、一次帯電手段３によりその周面に正又は負の所定電位の均一帯電を受け、次いで、スリット露光やレーザービーム走査露光等の露光手段（不図示）から出力される目的の画像情報の時系列電気デジタル画像信号に対応して強調変調された露光光４を受ける。こうして感光体１の周面に対し、目的の画像情報に対応した静電潜像が順次形成されていく。
【００５５】
形成された静電潜像は、次いで現像手段５によりトナー現像され、不図示の給紙部から感光体１と転写手段６との間に感光体１の回転と同期して取り出されて給紙された転写材７に、感光体１の表面に形成担持されているトナー画像が転写手段６により順次転写されていく。
【００５６】
トナー画像の転写を受けた転写材７は、感光体面から分離されて像定着手段８へ導入されて像定着を受けることにより画像形成物（プリント、コピー）として装置外へプリントアウトされる。
【００５７】
像転写後の感光体１の表面は、クリーニング手段９によって転写残りトナーの除去を受けて清浄面化され、更に前露光手段（不図示）からの前露光光１０により除電処理された後、繰り返し画像形成に使用される。なお、一次帯電手段３が帯電ローラー等を用いた接触帯電手段である場合は、前露光は必ずしも必要ではない。
【００５８】
本発明においては、上述の電子写真感光体１、一次帯電手段３、現像手段５及びクリーニング手段９等の構成要素のうち、複数のものを容器１１に納めてプロセスカートリッジとして一体に結合して構成し、このプロセスカートリッジを複写機やレーザービームプリンター等の電子写真装置本体に対して着脱自在に構成してもよい。例えば、一次帯電手段３、現像手段５及びクリーニング手段９の少なくとも一つを感光体１と共に一体に支持してカートリッジ化して、装置本体のレール等の案内手段１２を用いて装置本体に着脱自在なプロセスカートリッジとすることができる。
【００５９】
また、露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動及び液晶シャッターアレイの駆動等により照射される光である。
【００６０】
本発明の電子写真感光体は、電子写真複写機に利用するのみならず、レーザービームプリンター、ＣＲＴプリンター、ＬＥＤプリンター、ＦＡＸ、液晶プリンター及びレーザー製版等の電子写真応用分野にも広く用いることができる。
【００６１】
【実施例】
以下に、具体的な実施例を挙げて本発明をより詳細に説明する。なお、実施例中の「部」は重量部を示す。
【００６２】
（参考例１）
３０ｍｍφ×３５７ｍｍのアルミニウムシリンダーを支持体とし、それに、以下の材料より構成される塗工液を支持体上に浸漬法で塗布し、１４０℃にて３０分間熱硬化し、膜厚が１５μｍの導電層を形成した。
【００６３】
導電性顔料    ：ＳｎＯ２コート処理硫酸バリウム            １０部
抵抗調節用顔料：酸化チタン                                  ２部
バインダー樹脂：フェノール樹脂                              ６部
レベリング材  ：シリコーンオイル                    ０．００１部
溶剤：メタノール／メトキシプロパノール  ０．２／０．８    ２０部
【００６４】
次に、この上にＮ−メトキシメチル化ナイロン３部及び共重合ナイロン３部をメタノール６５部／ｎ−ブタノール３０部の混合溶媒に溶解した溶液を浸漬法で塗布し、膜厚が０．５μｍの中間層を形成した。
【００６５】
次に、ＣｕＫαの特性Ｘ線回折のブラッグ角（２θ±０．２°）の９．０°、１４．２°、２３．９°及び２７．１°に強いピークを有するオキシチタニウムフタロシアニン（ＴｉＯＰｃ）４部とポリビニルブチラール（商品名：エスレックＢＭ２、積水化学製）２部及びシクロヘキサノン６０部を１ｍｍφガラスビーズを用いたサンドミル装置で４時間分散した後、エチルアセテート１００部を加えて電荷発生層用分散液を調製した。これを浸漬法で塗布し、膜厚が０．１μｍの電荷発生層を形成した。
【００６６】
次に、表４の条件Ｎｏ．１に記載の電荷輸送材料８部及び表６の条件Ｎｏ．１に記載の重合体１１部をモノクロロベンゼン３０部／ジクロロメタン７０部の混合溶媒に溶解し、電荷輸送層用分散液を調製した。この分散液を浸漬法で塗布し、１２０℃にて２時間乾燥し、膜厚が３０μｍの電荷輸送層を形成した。
【００６７】
上記重合体は、所定ビフェノール（０．０１ｍｏｌ）を水酸化ナトリウム（０．８ｇ）塩化テトラメチルアンモニウム（１ｇ）を純水１００ｍｌに溶かし１リットルのミキサー中に投入し、これに１，２−ジクロロエタン（３０ｍｌ）にテレフタル酸塩化物（０．００５ｍｏｌ）及びイソフタル酸塩化物（０．００５ｍｏｌ）を溶かしたものを攪拌しながら投入し、１０分間高速攪拌し２時間放置後、１，２−ジクロロエタン液を回収し、これに大量のヘキサンを投入しポリマーとして回収したものである。なお回収後、水洗浄、クロロホルム溶解、メタノール滴下による精製工程を行ったものを用いた。
【００６８】
次に、評価について説明する。装置は、キヤノン製ＬＢＰ−９３０｛プロセススピード（ドラム周速）を２４０ｍｍ／秒に、レーザー光量をドラム上の面光量で０．３μＪ／ｃｍ２にそれぞれ改造した｝及びそのプロセスカートリッジを用いた。
【００６９】
作成した電子写真感光体を上記プロセスカートリッジに組み込み、上記装置を用いて１２℃／１２％ＲＨの環境下でレター紙耐久を行った。シーケンスは、プリント３枚ごとに１回停止する間欠モードで、印字率は２％の文字画像で３００００枚通紙の繰り返し使用の耐久をしたところで終了とした。この際、耐久初期と耐久終了後の擬似残留電位（Ｖｒ：一次帯電ｏｆｆ後にドラム３０回転の間、レーザー露光した直後のドラム表面電位）を測定した。
【００７０】
加えて、本参考例と同じ電荷輸送層をバーコーターにてアルミニウムシート上に塗布（塗布液組成／乾燥条件／膜厚とも全て本参考例と同じ）し、この電荷輸送層シート（ＣＴシート）をテーバー摩耗試験機にて重量減少量を測定した。
【００７１】
なお、テーバー摩耗試験方法は、ＪＩＳ  Ｋ  ７２０４（１９９５）を参照し、安田精機製作所のＮｏ．１０１  Ｔａｂｅｒ  Ｔｙｐｅ  Ａｂｒａｓｉｏｎ  Ｔｅｓｔｅｒを用い、これに富士写真フィルム社製の＃２０００ラッピングテープ／重り１０００ｇを装着したもので回転スピードは１回転／秒とし、１０００回転後の電荷輸送層の重量減少量を測定した。
【００７２】
更に、耐ソルベントクラック性は、表面に皮脂を付着させ４８時間放置し、顕微鏡観察によりソルベントクラックの有無を観察した。それらの結果を表７に示した。
【００７３】
（実施例２〜５、参考例６、実施例７〜１０、参考例１１及び１２）
電荷輸送層の電荷輸送材料に表４の条件Ｎｏ．２〜１２のものを用い、バインダー樹脂に表６の条件Ｎｏ．２〜１２のものを用いた以外は、参考例１と同様にして電子写真感光体／ＣＴシートを作成し、評価した。結果を表７に示す。
【００７４】
【表４】
0004272747.tif 000008
【表５】
0004272747.tif 000009
【００７５】
【表６】
0004272747.tif 000010
【００７６】
【表７】
0004272747.tif 000011
【００７７】
（比較例１〜４）
電荷輸送層の電荷輸送材料に比較例１及び２は、下記構造式（８）の化合物、比較例３は化合物例（２−４）で示される電荷輸送材料、比較例４は化合物例（２−５）で示される電荷輸送材料を用い、バインダー樹脂に表８の条件Ｎｏ．１〜４のものを用いた以外は、参考例１と同様にして電子写真感光体／ＣＴシートを作成し、評価した。結果を表９に示す。
【００７８】
【化７】
0004272747.tif 000012
【００７９】
【表８】
0004272747.tif 000013
【００８０】
【表９】
0004272747.tif 000014
【００８１】
【発明の効果】
本発明によれば、機械的強度を損なうことなく優れた耐ソルベントクラック性を有し、更に長い使用期間中においても安定して高感度で残留電位が小さいため、電荷輸送層のバインダー樹脂比率の許容範囲が広くなった電子写真感光体、この電子写真感光体を有するプロセスカートリッジ及び電位写真装置を提供することが可能となった。
【図面の簡単な説明】
【図１】  本発明の電子写真感光体を有するプロセスカートリッジを用いる電子写真装置の概略構成の例を示す図である。
【符号の説明】
１  感光体
２  軸
３  帯電手段
４  露光光
５  現像手段
６  転写手段
７  転写材
８  定着手段
９  クリーニング手段
１０  前露光光
１１  プロセスカートリッジ容器
１２  案内手段
【図１】
0004272747.tif 000018